Patent ES-2345770-T3 (ES)
Title: Hilo compuesto por filamentos combinados de poliester que tienen diferentes coeficientes de contraccion.
Inventor: MIZUMURA TOMOO
IPC: D02G1/18
Filed: 2003-12-25
Granted: 2010-10-01
Abstract: Hilo combinado de poliéster de diferentes contracciones, que comprende dos tipos diferentes de filamentos con diferentes relaciones de contracción en agua hirviendo, que comprenden un polímero de poliéster como principal componente individual, en donde el polímero de poliéster se produce por policondensación de un éster dicarboxilato aromático en presencia de un catalizador, el catalizador comprende al menos un ingrediente seleccionado de la mezcla (1) y el producto de reacción (2) siguientes, la mezcla (1) es una mezcla de los componentes (A) y (B) siguientes: (A) es un componente de compuesto de titanio que comprende al menos un compuesto seleccionado del grupo consistente en: (a) alcóxidos de titanio, representados por la fórmula general (I) siguiente: **(Ver fórmula)** [en donde R1, R2, R3 y R4 significan, independientemente, una especie seleccionada de grupos alquilo que tienen 1 a 20 átomos de carbono y grupo fenilo, m significa un número entero de 1 a 4, y cuando m es un número entero de 2, 3 ó 4, los dos, tres o cuatro grupos R2 y R3 pueden ser iguales o diferentes], y (b) productos de reacción de alcóxidos de titanio de la fórmula general (I) anterior con ácidos carboxílicos aromáticos polivalentes, representados por la fórmula general (II) siguiente: **(Ver fórmula)** [en donde n significa un número entero de 2 a 4] o sus anhídridos, y (B) es un componente de compuesto de fósforo que comprende al menos un compuesto representado por la fórmula general (III) siguiente: **(Ver fórmula)** [en donde R5, R6 y R7 significan, independientemente, grupos alquilo que tienen 1 a 4 átomos de carbono, y X significa al menos una especie seleccionada de los grupos - CH2 - y -CH2(Y) (en donde Y significa un grupo fenilo)], la mezcla catalizadora (1) se usa con una relación de mezcla tal que la relación (%) MTi de los milimoles del elemento titanio en el componente del compuesto de titanio (A), con respecto al número de moles del éster dicarboxilato aromático, y la relación (%) MP de los milimoles del elemento fósforo en el componente del compuesto de fósforo (B), con respecto al número de moles del éster dicarboxilato aromático, satisfacen las siguientes expresiones (i) y (ii): (i)1 <=q MP/MTi <=q 15 (ii)10 <=q MP + MTi <=q 100 y el producto de reacción (2) es el producto de reacción de los siguientes componentes (C) y (D): (C) es un componente de compuesto de titanio que comprende al menos un compuesto seleccionado del grupo consistente en: (c) alcóxidos de titanio representados por la fórmula (I) anterior, y (d) productos de reacción de alcóxidos de titanio de la fórmula general (I) anterior con ácidos carboxílicos aromáticos polivalentes, representados por la fórmula general (II) anterior o sus anhídridos, y (D) un componente de compuesto de fósforo que comprende al menos un compuesto de fósforo representado por la fórmula general (IV) siguiente: **(Ver fórmula)** en donde R8 significa un grupo alquilo que tiene 1 a 20 átomos de carbono o un grupo arilo que tiene 6 a 20 átomos de carbono, p significa un número entero de 1, y los filamentos con una baja relación de contracción en agua hirviendo (filamentos de baja contracción) son filamentos arrollados a una velocidad de arrollamiento de 2000 a 4000 m/min en hilado por fusión, y sometidos a un tratamiento térmico de relajación.